La presente invention se rapporte à des bandes de cerclage d'emballage etirées en polypropylène isotactique qui, par addition de charges appropriées à une concentration déterminée, ne montrent pratiquement pas de tendance à se fendre ou ne s'amenuisent pas, mais possèdent une résistance suffisante à la rupture comparativement aux articles en polyoléfines non chargées. Des bandes de cerclage d'emballage sont nécessaires, comme on le sait, par exemple pour pouvoir transporter des éléments en tous genres, comme par exemple des plaques, des pierres, des feuilles de tôle, des bottes de bois, des plaques de matière plastique-, etc., sous la forme d'un colis ne glissant pas. En l'occurrence, la bande d'emballage est placée autour de l'article à emballer et elle est serre étroitement à l'aide d'un tendeur de bande ou d'une machine à cercier automatique d'emballage. Ensuite, ce qu'on appelle la "serrure", qui est glissée ayant la tension sur le début et la fin de la bande à tendre, est plombée avec une pince de plombage. On arrive ainsi à ce que la bande, dont les bouts se superposent dans la serrure, soit fermement ancrée. Ces bandes d'emballage étaient fabri quées jusqu'à présent en polypropylène isotactique non chargé et elles avaient toutefois l'inconvénient que la bande, lors du plombage, se fendait et, si les forces degtraction devenaient trop fortes, était arrachée du plombage. Un autre inconvénient est que l'e'ti- rage des bandes d'emballage confectionnées jusqutici se faisait presque exclusivement au moyen d'un appareil d'étirage à cylindres chauffables, parce qu'un étirage avec intercalage d'un cana à circulation d'air au lieu de l'appareil d'étirage à cylindres aurait eu pour conséquence une tendance plus élevée des bandes d'emballage à se fendre. L'objectif de l'invention est d'exclure la tendance à se fendre et à s'amenuiser et d'atteindre ainsi un effet utile supérieur pour la bande d'emballage. Cet objecti: est atteint conformément à l'invention par le procédé décrit ci-après. Tout d'abord, on ajoute à la matière synthétique thermoplastique se présentant sous la forme de poudre ou de granulat, surtout du polypropylène isotactique, une matière de charge appropriée (par exemple à base de talc) à une concentration déterminée. Le mélange obtenu est alors transformé en bandes par le procédé d'extrusion suivi d'un étirage monoaxial. L'invention a par conséquent pour objet des bandes d'emballage en polypropylène isotactique ne se fendant pas et étirées monoaxialement, caractérisées en ce que le polypropylène isotactique est additionné d'une matière de charge minérale dans la proportion de 1 à 30 % en poids. Les polyoléfines chargées n'ont jamais été employées pour de telles applications s'accompagnant d'une sollicitation de traction élevée. Ce préjugé a pour fondement qu'il est connu que l'addition de matières de charge produit une chute de la résistance mécanique et l'on partait de l'idée qu'unie bande d'emballage, qui est soumise à l'action de grandes forces de traction, ne pourrait pas posséder la résistance mécanique nécessaire. Les matières minérales, qui ne doivent pas contenir d'eau de cristallisation, sont ajoutées de préférence en proportion de 5 à 20 % en poids. On citera comme charges appropriées en particulier le talc, l'oxyde de zinc, le sulfate de baryum, les silicates d'aluminium, l'amiante en poudre, l'ardoise pulvérisée, le dioxyde- de titane, le carbonate de calcium (craie) ou des fibres de verre. Chose surprenante, la matière de charge, répartie uniformément dans les thermoplastes, empêche la contraction qui autrement se produirait dans des thermoplastes non chargés lors de l'étirage, de telle sorte qu'on n'observe plus de tendance notable à se fendre et à s'amenuiser. L'utilisation conforme à l'invention de polypropylène chargé pour des bandes d'emballage offre par rapport au matériau en usage jusqu'ici des avantages concernant les possibilités d'application et le procédé de fabrication. Exemple i Un polypropylène isotactique ayant un indice de fluidité (melt index) de 190/5 = 0,5 g/10' est coupé avec 10 46 de talc et extrudé en bandes d'emballage dans les conditions suivantes extrudeuse : 60 mn de vis : 3 zones/longueur = 25 D/l è 3 nombre de rotations de la vis : 60 min.-1 Températures du cylindre : 180, 190, 220, 2400C de l'allonge : 2500C à la buse : 2300C bain d'eau : 20 C Conditions d' étirage température d'étirage : 1900C - rapport d'étirage : 1 : 10,3 vitesse d'étirage des cylindres d'étirage : V1 : 5,0 m/m in. V2 : 52,7 m/min. V3 : 52,7 m/min. épaisseur de la bande ç 0,4 mm. largeur de la bande : 10,5 mm. nombre de bandes : 3 On a pu travailler sans déchirures. La résistance à la rupture obtenue s'élève à 45,0 kg.p/mm. Exemple 2 Un polypropylène isotactique est coupé comme à l'exemple 1 avec 5% de dioxyde de titane et il est extrudé en bandes d'emballage dans les conditions de l'exemple 1 On a pu travailler sans déchirures. La résistance à la rupture atteinte s'élève à 44 kg.p/mm2. Exemple 3 Un polypropylène isotactique est coupé comme à l'exemple 1 avec 25 s de talc et il est extrudé en bandes d'emballage dans les conditions de l'exemple 1. On a pu travailler sans déchirures. La résistance à la rupture atteinte eç de 34 kg.p/mm2. Bien entendu, l'invention n'est pas limitée aux exemples de réalisation ci-dessus décrits, à parti; desquels on pourra prévoir d'autres modes et d'autres formes de réalisation, sans pour cela sortir du cadre de l'invention. R E V E N D I C A T I O N S 1) Bandes d'emballage étirées monoaxia lement, ne se fendant pas et ne s'amenuisant pas, en polypropylène isotactique, caractérisées en ce que le polypropylène isotactique est additionné d'une matière de charge minérale dans une proportion pouvant aller de 1 à 30 % en poids. 2) Bandes d'emballage étirées monoaxialement, ne se fendant pas et ne s'amenuisant pas, en polypropylène isotactique, selon la revendication 1, caractérisées en ce qu'elles contiennent 5 à 20 s en poids de matières de charge minérales. 3) Bandes d'emballage étirées monoaxialement, ne se fendant pas et ne s'amenuisant pas, en polypropylène isotactiqîle selon les revendications 1 et 2, caractérisées en ce qu'elles contiennent du talc comme matière de charge.